(57)【要約】      （修正有）【課題】高い屈折率と高い硬化率とを有し、拡散性に優れ、硬化後のプラズマエッチング率が低い有機発光素子封止用組成物を提供する。【解決手段】光硬化性モノマーおよび開始剤を含み、光硬化性モノマーは、シリコン系光硬化性モノマーを含まず、下記化学式１で表される芳香族基含有モノマー、および非芳香族基含有モノマーを含む、有機発光素子封止用組成物。2020198304.tif 000038【選択図】図１
2020198304.tif 000002
【特許請求の範囲】
【請求項１】
光硬化性モノマーおよび開始剤を含み、
前記光硬化性モノマーは、シリコン系光硬化性モノマーを含まず、
前記光硬化性モノマーは、下記化学式１で表される芳香族基含有モノマー、および非芳香族基含有モノマーを含み、
前記非芳香族含有モノマーは、炭素数８〜２０のアルキレン基を含有するジ（メタ）アクリレート、炭素数１〜７のアルキレン基を含有するジ（メタ）アクリレート、またはこれらの組み合わせを含む、有機発光素子封止用組成物：
【化１】
2020198304.tif 000030
前記化学式１中、
Ｌ１〜Ｌ４は、それぞれ独立して、Ｏ、Ｓ、ＣＯ、ＣＯＯ、ＮＲ１（ここで、Ｒ１は、水素原子、または炭素数１〜５のアルキル基である）、または炭素数１〜１０のアルキレン基であり、
Ａｒ１〜Ａｒ４は、それぞれ独立して、置換または非置換の炭素数６〜２０のアリール基であり、
Ｚ１〜Ｚ４は、それぞれ独立して、水素原子、炭素数１〜１０のアルキル基、または下記化学式２で表される基であり、この際、Ｚ１〜Ｚ４のうちの少なくとも１つは、下記化学式２で表される基であり：
【化２】
2020198304.tif 000031
前記化学式２中、
Ｙ１は、Ｏ、Ｓ、ＣＯ、ＣＯＯ、またはＮＲ１（ここで、Ｒ１は、水素原子、または炭素数１〜５のアルキル基である）であり、
Ｒ２は、水素原子、または炭素数１〜５のアルキル基であり、
ｐおよびｑは、それぞれ独立して、０〜１０の整数であり、
ｋは、０または１であり、
＊は他の原子に連結される位置である；
ｍ１〜ｍ４は、それぞれ独立して、０または１であり、
ｎ１〜ｎ４は、それぞれ独立して、０または１であり、この際、ｎ１〜ｎ４のうちの少なくとも１つは１である。
【請求項２】
前記化学式１中のＡｒ１〜Ａｒ４は、それぞれ独立して、置換もしくは非置換のフェニル基、置換もしくは非置換のナフチル基、置換もしくは非置換のアントラセニル基、置換もしくは非置換のフェナントレニル基、置換もしくは非置換のクリセニル基、または置換もしくは非置換のトリフェニレニル基であり、ｎ１〜ｎ４のうちの１つまたは２つは１であり、残りは０である、請求項１に記載の組成物。
【請求項３】
前記化学式１中のＺ１〜Ｚ４のうちの１つは、前記化学式２で表される基であり、残りの３つは、それぞれ独立して、水素原子、または炭素数１〜１０のアルキル基である、請求項１または２に記載の組成物。
【請求項４】
前記化学式２中のＹ１は、Ｏ、Ｓ、またはＣＯＯであり、ｐは０であり、ｑは１〜４の整数である、請求項１〜３のいずれか１項に記載の組成物。
【請求項５】
前記化学式２中のＹ１は、Ｏ、Ｓ、またはＣＯＯであり、ｐは１〜４の整数であり、ｑは０である、請求項１〜４のいずれか１項に記載の組成物。
【請求項６】
前記化学式１で表される芳香族基含有モノマーは、下記化学式１−１〜１−１７で表されるモノマーからなる群より選択される少なくとも１つを含む、請求項１〜５のいずれか１項に記載の組成物。
【化３】
2020198304.tif 000032
【化４】
2020198304.tif 000033
【化５】
2020198304.tif 000034
【化６】
2020198304.tif 000035
【請求項７】
前記炭素数８〜２０のアルキレン基を含有するジ（メタ）アクリレートは、オクタンジオールジ（メタ）アクリレート、ノナンジオールジ（メタ）アクリレート、デカンジオールジ（メタ）アクリレート、ウンデカンジオールジ（メタ）アクリレート、ドデカンジオールジ（メタ）アクリレート、トリデカンジオールジ（メタ）アクリレート、テトラデカンジオールジ（メタ）アクリレート、ペンタデカンジオールジ（メタ）アクリレート、またはこれらの組み合わせを含む、請求項１〜６のいずれか１項に記載の組成物。
【請求項８】
前記炭素数１〜７のアルキレン基を含有するジ（メタ）アクリレートは、メタンジオールジ（メタ）アクリレート、エタンジオールジ（メタ）アクリレート、プロパンジオールジ（メタ）アクリレート、ブタンジオールジ（メタ）アクリレート、ペンタンジオールジ（メタ）アクリレート、ヘキサンジオールジ（メタ）アクリレート、またはこれらの組み合わせを含む、請求項１〜７のいずれか１項に記載の組成物。
【請求項９】
前記光硬化性モノマーは、炭素数８〜２０のアルキル基を含有するモノ（メタ）アクリレートをさらに含む、請求項１〜８のいずれか１項に記載の組成物。
【請求項１０】
前記炭素数８〜２０のアルキル基を含有するモノ（メタ）アクリレートは、デシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、およびヘキサデシル（メタ）アクリレートからなる群より選択される少なくとも１種を含む、請求項９に記載の組成物。
【請求項１１】
前記光硬化性モノマーと前記開始剤との総質量を基準として、前記化学式１で表される芳香族基含有モノマーの含有量は５０質量％以上である、請求項１〜１０のいずれか１項に記載の組成物。
【請求項１２】
前記光硬化性モノマーと前記開始剤との総質量を基準として、前記開始剤の含有量は１０質量％未満である、請求項１〜１１のいずれか１項に記載の組成物。
【請求項１３】
前記有機発光素子封止用組成物は、下記式１により算出される拡散性が１４０％〜１７０％である、請求項１〜１２のいずれか１項に記載の組成物：
【数１】
2020198304.tif 000036
（前記式１中、Ｓ１は、有機発光素子封止用組成物を１３ピコリットル（ｐｉｃｏｌｉｔｅｒ）の量（ｖｏｌｕｍｅ）でインクジェットプリンタを用いて基板に滴下し、３０秒経過した後の滴下物の最大粒径（単位：μｍ）を３回測定した値の平均値であり、
Ｓ２は、有機発光素子封止用組成物を１３ピコリットルの量でインクジェットプリンタを用いて基板に滴下し、３００秒経過した後の滴下物の最大粒径（単位：μｍ）を３回測定した値の平均値である）。
【請求項１４】
下記式２により算出されるプラズマエッチング率が１０％未満である、請求項１〜１３のいずれか１項に記載の組成物：
【数２】
2020198304.tif 000037
（前記式２中、
Ｔ１は、有機発光素子封止用組成物を塗布した後に光硬化して得られる有機障壁層の初期高さであり、
Ｔ２は、有機障壁層に、ＩＣＰ  ｐｏｗｅｒ：２５００Ｗ、ＲＥ  ｐｏｗｅｒ：３００Ｗ、ＤＣ  ｂｉａｓ：２００Ｖ、Ａｒ  ｆｌｏｗ：５０ｓｃｃｍ、ｅｔｈｃｈｉｎｇ  ｔｉｍｅ：１分、ｐｒｅｓｓｕｒｅ：１０ｍｔｏｒｒでＩＣＰ  ＣＶＤ（ＢＭＲ  Ｔｅｃｈｎｏｌｏｇｙ社製）を利用して誘導結合（ＩＣＰ）プラズマ処理した後の有機障壁層の高さである）。
【請求項１５】
有機発光素子、および
前記有機発光素子上に形成され、無機障壁層と有機障壁層とを含む障壁スタックを含み、
前記有機障壁層は、請求項１〜１４のいずれか１項に記載の組成物の硬化物を含む、有機発光表示装置。
【請求項１６】
前記障壁スタックは、前記無機障壁層と前記有機障壁層とが交互に積層されている、請求項１５に記載の有機発光表示装置。
【発明の詳細な説明】
【技術分野】
【０００１】
本発明は、有機発光素子封止用組成物およびこれから製造された有機発光表示装置に関する。
【背景技術】
【０００２】
有機発光表示装置は、発光型の表示装置であって、有機発光素子を含む。有機発光素子は、外部の水分または酸素と接するようになると、発光特性が低下することがあり、有機発光素子は封止用組成物で封止されなければならない。有機発光素子は、無機障壁層と有機障壁層とが順に形成された多層構造で封止されている。無機障壁層は、プラズマによる蒸着で形成されるが、プラズマにより有機障壁層がエッチングされることがある。このようなエッチングは、有機障壁層の封止機能に損傷を与えることがあり、これによって有機発光素子は発光特性が低下し、信頼性が低下することがある。
【０００３】
一方、有機発光素子封止用組成物をインクジェットプリンタにより塗布して障壁層を形成することができる。この時、組成物がかたまるか、拡散性が良くない場合、加工性が低下し、最終的に製造された障壁層の厚さも均一でないため、表示装置に適用する際、画質に影響を与えることがある。
【先行技術文献】
【特許文献】
【０００４】
【特許文献１】韓国公開特許第２０１２−０１１５８４１号公報
【発明の概要】
【発明が解決しようとする課題】
【０００５】
本発明の目的は、高い屈折率と高い硬化率とを有し、拡散性に優れ、硬化後のプラズマエッチング率が低い有機発光素子封止用組成物を提供することにある。
【０００６】
本発明の他の目的は、前記有機発光素子封止用組成物から製造された有機障壁層を含む有機発光表示装置を提供することにある。
【課題を解決するための手段】
【０００７】
本発明の一実施形態に係る有機発光素子封止用組成物は、光硬化性モノマーおよび開始剤を含み、前記光硬化性モノマーは、シリコン系光硬化性モノマーを含まず、前記光硬化性モノマーは、下記化学式１で表される芳香族基含有モノマー、および非芳香族基含有モノマーを含み、前記非芳香族含有モノマーは、炭素数８〜２０のアルキレン基を含有するジ（メタ）アクリレート、炭素数１〜７のアルキレン基を含有するジ（メタ）アクリレート、またはこれらの組み合わせを含む：
【０００８】
【化１】
2020198304.tif 000003
【０００９】
前記化学式１中、
Ｌ１〜Ｌ４は、それぞれ独立して、Ｏ、Ｓ、ＣＯ、ＣＯＯ、ＮＲ１（ここで、Ｒ１は水素原子、または炭素数１〜５のアルキル基である）、または炭素数１〜１０のアルキレン基であり、
Ａｒ１〜Ａｒ４は、それぞれ独立して、置換または非置換の炭素数６〜２０のアリール基であり、
Ｚ１〜Ｚ４は、それぞれ独立して、水素原子、炭素数１〜１０のアルキル基、または下記化学式２で表される基であり、この際、Ｚ１〜Ｚ４のうちの少なくとも１つは下記化学式２で表される基であり：
【００１０】
【化２】
2020198304.tif 000004
【００１１】
前記化学式２中、
Ｙ１は、Ｏ、Ｓ、ＣＯ、ＣＯＯ、またはＮＲ１（ここで、Ｒ１は、水素原子、または炭素数１〜５のアルキル基である）であり、
Ｒ２は、水素原子、または炭素数１〜５のアルキル基であり、
ｐおよびｑは、それぞれ独立して、０〜１０の整数であり、
ｋは、０または１であり、
＊は、他の原子に連結される位置である；
ｍ１〜ｍ４は、それぞれ独立して、０または１であり、
ｎ１〜ｎ４は、それぞれ独立して、０または１であり、この際、ｎ１〜ｎ４のうちの少なくとも１つは１である。
【００１２】
前記化学式１中のＡｒ１〜Ａｒ４は、それぞれ独立して、置換もしくは非置換のフェニル基、置換もしくは非置換のナフチル基、置換もしくは非置換のアントラセニル基、置換もしくは非置換のフェナントレニル基、置換もしくは非置換のクリセニル基、または置換もしくは非置換のトリフェニレニル基であり、ｎ１〜ｎ４のうちの１つまたは２つは１であり、残りは０であってもよい。
【００１３】
前記化学式１中のＺ１〜Ｚ４のうちの１つは、前記化学式２で表される基であり、残りの３つは、それぞれ独立して、水素原子、または炭素数１〜１０のアルキル基であってもよい。
【００１４】
前記化学式２中のＹ１は、Ｏ、Ｓ、またはＣＯＯであり、ｐは０であり、ｑは１〜４の整数であってもよい。
【００１５】
前記化学式２中のＹ１は、Ｏ、Ｓ、またはＣＯＯであり、ｐは１〜４の整数であり、ｑは０であってもよい。
【００１６】
前記化学式１で表される芳香族基含有モノマーは、下記化学式１−１〜１−１７で表されるモノマーからなる群より選択される少なくとも１つを含むことができる。
【００１７】
【化３】
2020198304.tif 000005
【００１８】
【化４】
2020198304.tif 000006
【００１９】
【化５】
2020198304.tif 000007
【００２０】
【化６】
2020198304.tif 000008
【００２１】
前記炭素数８〜２０のアルキレン基を含有するジ（メタ）アクリレートは、オクタンジオールジ（メタ）アクリレート、ノナンジオールジ（メタ）アクリレート、デカンジオールジ（メタ）アクリレート、ウンデカンジオールジ（メタ）アクリレート、ドデカンジオールジ（メタ）アクリレート、トリデカンジオールジ（メタ）アクリレート、テトラデカンジオールジ（メタ）アクリレート、ペンタデカンジオールジ（メタ）アクリレート、またはこれらの組み合わせを含むことができる。
【００２２】
前記炭素数１〜７のアルキレン基を含有するジ（メタ）アクリレートは、メタンジオールジ（メタ）アクリレート、エタンジオールジ（メタ）アクリレート、プロパンジオールジ（メタ）アクリレート、ブタンジオールジ（メタ）アクリレート、ペンタンジオールジ（メタ）アクリレート、ヘキサンジオールジ（メタ）アクリレート、またはこれらの組み合わせを含むことができる。
【００２３】
前記非芳香族含有モノマーは、炭素数８〜２０のアルキル基を含有するモノ（メタ）アクリレートをさらに含むことができる。
【００２４】
前記炭素数８〜２０のアルキル基を含有するモノ（メタ）アクリレートは、デシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、またはこれらの組み合わせを含むことができる。
【００２５】
前記組成物中、前記光硬化性モノマーと開始剤との総質量を基準として、前記化学式１で表される芳香族基含有モノマーの含有量は、５０質量％以上であってもよい。
【００２６】
前記組成物内で、前記光硬化性モノマーと開始剤の総質量を基準として、前記開始剤の含有量は１０質量％未満であってもよい。
【００２７】
前記有機発光素子封止用組成物は、下記式１で算出される拡散性が１４０％〜１７０％であってもよい。
【００２８】
【数１】
2020198304.tif 000009
【００２９】
（前記式１中、
Ｓ１は、有機発光素子封止用組成物を１３ピコリットル（ｐｉｃｏｌｉｔｅｒ）の量でインクジェットプリンタを用いて基板に滴下し、３０秒経過した後の滴下物の最大粒径（単位：μｍ）を３回測定した値の平均値であり、
Ｓ２は、有機発光素子封止用組成物を１３ピコリットルの量でインクジェットプリンタを用いて基板に滴下し、３００秒経過した後の滴下物の最大粒径（単位：μｍ）を３回測定した値の平均値である）。
【００３０】
前記有機発光素子封止用組成物は、下記式２により算出されるプラズマエッチング率が１０％未満であってもよい。
【００３１】
【数２】
2020198304.tif 000010
【００３２】
（前記式２中、
Ｔ１は、有機発光素子封止用組成物を塗布した後に光硬化して得られる有機障壁層の初期高さであり、
Ｔ２は、有機障壁層に、ＩＣＰ  ｐｏｗｅｒ：２５００Ｗ、ＲＥ  ｐｏｗｅｒ：３００Ｗ、ＤＣ  ｂｉａｓ：２００Ｖ、Ａｒ  ｆｌｏｗ：５０ｓｃｃｍ、ｅｔｈｃｈｉｎｇ  ｔｉｍｅ：１分、ｐｒｅｓｓｕｒｅ：１０ｍｔｏｒｒの条件でＩＣＰ  ＣＶＤ（ＢＭＲ  Ｔｅｃｈｎｏｌｏｇｙ社製）を利用して誘導結合（ＩＣＰ）プラズマ処理した後の有機障壁層の高さである）。
【００３３】
他の一実施形態に係る有機発光表示装置は、有機発光素子、および前記有機発光素子上に形成され、無機障壁層と有機障壁層とを含む障壁スタックを含み、前記有機障壁層は、本発明の一実施形態に係る組成物の硬化物であってもよい。
【００３４】
前記障壁スタックは、前記無機障壁層と前記有機障壁層とが交互に積層されたものであってもよい。
【発明の効果】
【００３５】
本発明に係る有機発光素子封止用組成物は、光硬化率と拡散性とに優れて加工性が改善され、屈折率が高くて有機発光表示装置で無機膜上に形成されても正面および／または側面で輝度値を高めることができ、また硬化後のプラズマに対する耐性が強くて有機発光素子を保護して素子の信頼性を向上させることができる有機障壁層を実現することができる。また、本発明の一実施形態に係る有機発光素子封止用組成物は、モジュラスが低くてフレキシブル装置に使用可能である。
【図面の簡単な説明】
【００３６】
【図１】本発明の一実施形態による有機発光表示装置の断面図である。
【図２】本発明の他の一実施形態による有機発光表示装置の断面図である。
【発明を実施するための形態】
【００３７】
添付した図面を参照して実施例により本発明が属する技術分野における通常の知識を有する者が容易に実施することができるように詳細に説明する。本発明は、多様な異なる形態に実現することができ、ここで説明する実施例に限定されない。図面において本発明を明確に説明するために、説明上不要な部分は省略し、明細書全体にわたって同一または類似の構成要素については同一の図面符号を付した。
【００３８】
本明細書で、「置換もしくは非置換」における「置換」は、当該官能基のうちの１つ以上の水素原子が炭素数１〜１０の飽和もしくは不飽和炭化水素基、炭素数６〜２０の芳香族炭化水素基、炭素数１〜１０のアルコキシ基、炭素数６〜２０のアリールオキシ基、炭素数７〜２０のアリールアルコキシ基、ハロゲン原子（塩素原子、フッ素原子、臭素原子、ヨウ素原子）、ヒドロキシ基、カルボキシ基、アミノ基、ニトロ基、シアノ基、またはこれらの組み合わせで置換されたことを意味する。
【００３９】
本明細書で、「（メタ）アクリル」は、アクリルおよび／またはメタクリルを意味し得る。
【００４０】
本明細書で「アリール（ａｒｙｌ）基」は、環状である置換基の全ての元素がｐ−軌道を有しており、これらｐ−軌道が共役（ｃｏｎｊｕｇａｔｉｏｎ）を形成している官能基を意味する。アリール基は、単環、非縮合型多環、または縮合型多環官能基を含む。縮合は、炭素原子が隣接した対を共有する環形態を意味する。
【００４１】
アリール基は、２以上のアリール基がシグマ結合を通じて連結された形態であるビフェニル基、ターフェニル基、またはクォーターフェニル基なども含む。一実施形態において、アリール基は、フェニル基、ナフチル基、アントラセニル基、フェナントレニル（ｐｈｅｎａｎｔｈｒｅｎｙｌ）基、ナフタセニル基、ピレニル（ｐｙｒｅｎｙｌ）基、またはクリセニル（ｃｈｒｙｓｅｎｙｌ）基などを意味し得る。
【００４２】
具体的な例として、炭素数６〜２０のアリール基は、置換もしくは非置換のフェニル基、置換もしくは非置換のナフチル基、置換もしくは非置換のアントラセニル基、置換もしくは非置換のフェナントリル基、置換もしくは非置換のナフタセニル基、置換もしくは非置換のピレニル基、置換もしくは非置換のクリセニル基、置換もしくは非置換のビフェニル基、置換もしくは非置換のｐ−ターフェニル基、置換もしくは非置換のｍ−ターフェニル基、置換もしくは非置換のトリフェニレニル基、または置換もしくは非置換のペリレニル基などを含むことができる。
【００４３】
本明細書で「有機発光素子封止用組成物」は、単に「封止用組成物」と表記されてもよい。
【００４４】
有機電界発光部（ＯＬＥＤ、Ｏｒｇａｎｉｃ  Ｌｉｇｈｔ  Ｅｍｉｔｔｉｎｇ  Ｄｉｏｄｅ）は、陽極と陰極との間に機能性有機物層が挿入された構造として、陽極に注入された正孔と陰極に注入された電子との再結合によりエネルギーが高い励起子（ｅｘｉｔｏｎ）を形成するようになる。形成された励起子が、基底状態（ｇｒｏｕｎｄ  ｓｔａｔｅ）に移動して特定波長の光を発生するようになる。有機電界発光部は、自発光、高速応答、広い光視野角、超薄型、高画質、耐久性などの長所を有している。このような長所により、低電圧で高輝度の発光を得るために液晶のバックライトなどに使用され、薄型平面表示デバイスとして期待されている。
【００４５】
有機電界発光（ＥＬ：Ｅｌｅｃｔｒｏｌｕｍｉｎｅｓｃｅｎｃｅ）素子は、水分に極めて弱く、金属電界と有機ＥＬ層との界面が水分の影響で剥離されたり、金属が酸化されて高抵抗化したり、有機物自体が水分および酸素により変質したり、外部または内部で発生されるアウトガスにより有機材料および／または電極材料の酸化が起きて発光しないことがあり、また輝度が低下したりもするという問題点がある。このような問題を解決するために、有機ＥＬ素子を硬化性組成物で封止する方法が開発されている。既存の封止方法として、アクリル樹脂でモールドする方法、有機ＥＬ素子の封止樹脂中に吸湿材を添加して有機ＥＬ素子を水分から遮断する方法などが提案されている。
【００４６】
本発明者らは、屈折率が高く、一定範囲の粘度を有しており、インクジェットプリンティング使用時にピンホール発生なしに有機膜を形成することができ、粘度が低くて有機膜が広がる現象を防止して加工性を改善することができ、プラズマエッチング率も低い有機膜を実現することができる有機発光素子封止用組成物を開発するために努力した。その結果、下記で説明するような本発明の一実施形態に係る組成物が、上記の目的を全て達成できることを確認して本発明を完成した。
【００４７】
具体的には、本発明の一実施形態に係る有機発光素子封止用組成物は、光硬化性モノマーおよび開始剤を含み、前記光硬化性モノマーは、シリコン系光硬化性モノマーを含まず、前記光硬化性モノマーは、下記化学式１で表される芳香族基含有モノマー、および非芳香族基含有モノマーを含み、前記非芳香族含有モノマーは、炭素数８〜２０のアルキレン基を含有するジ（メタ）アクリレート、炭素数１〜７のアルキレン基を含有するジ（メタ）アクリレート、またはこれらの組み合わせを含むことができる：
【００４８】
【化７】
2020198304.tif 000011
【００４９】
前記化学式１中、
Ｌ１〜Ｌ４は、それぞれ独立して、Ｏ、Ｓ、ＣＯ、ＣＯＯ、ＮＲ１（ここで、Ｒ１は、水素原子、または炭素数１〜５のアルキル基である）、または炭素数１〜１０のアルキレン基であり、
Ａｒ１〜Ａｒ４は、それぞれ独立して、置換または非置換の炭素数６〜２０のアリール基であり、
Ｚ１〜Ｚ４は、それぞれ独立して、水素原子、炭素数１〜１０のアルキル基、または下記化学式２で表される基であり、この際、Ｚ１〜Ｚ４のうちの少なくとも１つは下記化学式２で表される基であり：
【００５０】
【化８】
2020198304.tif 000012
【００５１】
前記化学式２中、
Ｙ１は、Ｏ、Ｓ、ＣＯ、ＣＯＯ、またはＮＲ１（ここで、Ｒ１は、水素原子、または炭素数１〜５のアルキル基である）であり、
Ｒ２は、水素原子、または炭素数１〜５のアルキル基であり、
ｐおよびｑは、それぞれ独立して、０〜１０の整数であり、
ｋは、０または１であり、
＊は、他の原子に連結される位置である；
ｍ１〜ｍ４は、それぞれ独立して、０または１であり、
ｎ１〜ｎ４は、それぞれ独立して、０または１であり、この際、ｎ１〜ｎ４のうちの少なくとも１つは１である。
【００５２】
本発明の一実施形態に係る有機発光素子封止用組成物は、高い屈折率を有して無機膜上に形成されても正面および／または側面での輝度値を高めることができる有機膜を実現することができ、適切な粘度を有していて、インクジェットプリンティングなどを利用した印刷時に液滴の広がりが良くて加工性に優れ、これから製造される障壁層の厚さが全般的に均一で薄く、表面も均一になり得、また光硬化率に優れて加工性に優れている。また、硬化した膜は、プラズマに対する耐性が高くてプラズマエッチング率が低いため、素子に対する信頼性を向上させることができ、またモジュラスも低いため、フレキシブル装置用パネルに好適に用いられ得る。
【００５３】
上記で記載したとおり、本発明の一実施形態に係る光硬化性モノマーは、シリコン（Ｓｉ）を含まない非シリコン系光硬化性モノマーである。
【００５４】
本発明の一実施形態に係る組成物において、上記化学式１で表される芳香族基含有モノマー、上記炭素数８〜２０のアルキレン基を含有するジ（メタ）アクリレート、および上記炭素数１〜７のアルキレン基を含有するジ（メタ）アクリレートのうちのある１種の代わりにシリコン系光硬化性モノマーを含む場合、組成物の拡散性が良くないか、組成物のモジュラスが高くて柔軟性が低くなるという問題が発生することがある。
【００５５】
また、本発明の一実施形態に係る組成物において、上記化学式１で表される芳香族基含有モノマー、ならびに上記炭素数８〜２０のアルキレン基を含有するジ（メタ）アクリレートおよび／または上記炭素数１〜７のアルキレン基を含有するジ（メタ）アクリレートと共にシリコン系光硬化性モノマーをさらに含む場合にも、組成物の拡散性が良くないか、または組成物のモジュラスが高くて柔軟性が低くなる問題が発生することがある。
【００５６】
本発明において、上記化学式１で表される芳香族基含有光硬化性モノマー、上記非芳香族含有モノマーとして炭素数８〜２０のアルキレン基を含有するジ（メタ）アクリレート、炭素数１〜７のアルキレン基を含有するジ（メタ）アクリレート、および開始剤は、それぞれ互いに異なる化合物である。これらは、それぞれ１種または２種以上の化合物を含むことができる。
【００５７】
以下、本発明の一実施形態に係る組成物の各構成成分について詳細に説明する。
【００５８】
（Ａ）化学式１で表される芳香族基含有光硬化性モノマー
上記化学式１で表される芳香族基含有光硬化性モノマーは、封止用組成物の屈折率を１．５０以上に高める効果、芳香族内のプラズマ性を有することによってプラズマＣＶＤ（ｐｌａｓｍａ  ｅｎｈａｎｃｅｄ  ｃｈｅｍｉｃａｌ  ｖａｐｏｒ  ｄｅｐｏｓｉｔｉｏｎ）などにより有機膜がエッチングされることを防止する効果、および封止用組成物が適切な粘度を有するようにする効果を有することができる。化学式１で表されるモノマーは、単独でもまたは２種以上混合しても用いることができる。
【００５９】
上記化学式１中、Ｌ１〜Ｌ４は、それぞれ独立して、Ｏ、Ｓ、ＣＯ、ＣＯＯ、ＮＲ１（ここで、Ｒ１は、水素原子、または炭素数１〜５のアルキル基である）、または炭素数１〜１０のアルキレン基であり、ｍ１〜ｍ４がそれぞれ１である場合、上記基のうちの一つである連結基として存在する。一実施形態において、Ｌ１〜Ｌ４は、それぞれ独立して、Ｏ、Ｓ、ＣＯＯ、または炭素数１〜４のアルキレン基であってもよい。一方、ｍ１〜ｍ４が、それぞれ０である場合、Ｌ１〜Ｌ４は、それぞれ単結合と理解しなければならない。
【００６０】
上記化学式１で、Ａｒ１〜Ａｒ４は、それぞれ独立して、置換または非置換の炭素数６〜２０のアリール基であり、ここで、「アリール基」とは、上記で定義したとおりである。
【００６１】
例えば、上記化学式１中のＡｒ１〜Ａｒ４は、それぞれ独立して、置換もしくは非置換のフェニル基、置換もしくは非置換のナフチル基、置換もしくは非置換のアントラセニル基、置換もしくは非置換のフェナントレニル（ｐｈｅｎａｎｔｈｒｅｎｙｌ）基、置換もしくは非置換のクリセニル基、または置換もしくは非置換のトリフェニレニル基などであってもよく、これらに制限されない。一実施形態において、上記化学式１中のＡｒ１〜Ａｒ４は、それぞれ独立して、置換もしくは非置換のフェニル基、または置換もしくは非置換のナフチル基であってもよい。
【００６２】
上記「置換」とは、前述のように、上記アリール基の１つ以上の水素原子が、炭素数１〜１０の飽和または不飽和炭化水素基、炭素数６〜２０の芳香族炭化水素基、炭素数１〜１０のアルコキシ基、炭素数６〜２０のアリールオキシ基、炭素数７〜２０のアリールアルコキシ基、ハロゲン原子（塩素原子、フッ素原子、臭素原子、ヨウ素原子）、ヒドロキシ基、カルボキシ基、アミノ基、ニトロ基、シアノ基、またはこれらの組み合わせで置換されたことを意味する。
【００６３】
上記化学式１中のＡｒ１〜Ａｒ４も、ｎ１〜ｎ４がそれぞれ０または１であることによって、存在しなくても、存在してもよいが、上記ｎ１〜ｎ４のうちの少なくとも１つは１であり、したがって、上記化学式１で表されるモノマーは、少なくとも１つのアリール基を含む。一実施形態において、ｎ１〜ｎ４のうちの１つまたは２つは１であり、残りは０であってもよい。つまり、上記化学式１で表される化合物は、少なくとも１つのアリール基を有するか、または２つのアリール基を含むことができる。
【００６４】
上記化学式１中のＺ１〜Ｚ４は、それぞれ独立して、水素原子、炭素数１〜１０のアルキル基、または下記化学式２で表される基であるが、Ｚ１〜Ｚ４のうちの少なくとも１つは下記化学式２で表される基である。
【００６５】
【化９】
2020198304.tif 000013
【００６６】
上記化学式２中、Ｙ１、Ｒ２、ｐ、ｑ、ｋ、および＊は、それぞれ上記で定義したとおりである。
【００６７】
上記化学式２で表される部分が、光によるラジカル反応により上記化学式１で表される化合物の重合および硬化を可能にする部分である。つまり、上記化学式２で表される基は、光硬化性部分構造に該当する。したがって、上記化学式１で表される芳香族基含有モノマーは、分子内に少なくとも１つの上記化学式２で表される部分構造を含むことができる。つまり、上記化学式１中のＺ１〜Ｚ４のうちの少なくとも１つは、上記化学式２で表される基である。一実施形態において、上記化学式１中のＺ１〜Ｚ４のうちの１つは、前記化学式２で表される基であり、残りの３つは、それぞれ独立して、水素原子、または炭素数１〜１０のアルキル基であってもよい。
【００６８】
上記化学式２中のＹ１は、ｋが１である場合、Ｏ、Ｓ、またはＣＯＯなどの連結基であってもよく、ｋが０である場合、単結合と理解しなければならない。
【００６９】
一実施形態において、ｐは０であり、ｑは１〜４の整数であるか、または、反対に一実施形態において、ｐは１〜４の整数であり、ｑは０であってもよい。
【００７０】
一実施形態において、上記Ｒ２は、水素原子、または炭素数１〜４のアルキル基、例えば、メチル基であってもよい。本明細書で、下記に示すように、上記化学式１で表される化合物の具体的な化学式を示す場合、上記Ｒ２が水素原子であるかまたはメチル基である化学式のみを例示しても、当該技術分野における通常の知識を有する者であれば、当該化合物でＲ２がメチル基であるか、または水素原子である化合物も全て本発明の範囲に含まれることを理解できるはずである。
【００７１】
前述のように、上記化学式１で表される化合物は、分子内に少なくとも１つのアリール基を有し、２つのアリール基を有するか、３つのアリール基を有するか、または４つのアリール基を有することもできる。また、それぞれの場合に、分子内に１つの上記化学式２で表される光硬化性部分構造を含むか、２つの光硬化性部分構造を含むか、３つの光硬化性部分構造を含むか、または４つの光硬化性部分構造を含むことができ、一実施形態において、上記化学式１で表される芳香族基含有光硬化性モノマーは、１つの光硬化性部分構造を含むことができる。
【００７２】
一実施形態において、上記化学式１で表される化合物は、分子内に１つまたは２つのアリール基を有し、また上記化学式２で表される光硬化性部分構造を１つ含む光硬化性モノマーであってもよい。一実施形態において、上記化学式１で表される化合物は、分子内に１つのアリール基および１つの上記化学式２で表される光硬化性部分構造を含む光硬化性モノマーであってもよい。または、上記化学式１で表される化合物は、分子内に１つのアリール基および１つの上記化学式２で表される光硬化性部分構造を含む光硬化性モノマーと、分子内に２つ以上のアリール基、例えば、２つまたは３つのアリール基と、１つの上記化学式２で表される光硬化性部分構造を含む光硬化性モノマーとの組み合わせであってもよい。
【００７３】
上記化学式１で表される化合物の具体的な例として、下記化学式１−１〜１−１７で表される化合物を例示することができるが、これらに制限されるものではなく、下記化合物はそれぞれ単独でも、または２種以上組み合わせて含まれてもよい。
【００７４】
【化１０】
2020198304.tif 000014
【００７５】
【化１１】
2020198304.tif 000015
【００７６】
【化１２】
2020198304.tif 000016
【００７７】
【化１３】
2020198304.tif 000017
【００７８】
上記化学式１−１〜１−１７で表される化合物は、光硬化性部分構造としてアクリレート基（アクリロイル基）またはメタクリレート基（メタクリロイル基）を含む特定の化合物として例示されている。しかし、上述のように、例えば、アクリレート基（アクリロイル基）を有するものと表された化合物の場合、残りの部分は同一の構造を有するが、アクリレート基（アクリロイル基）の代わりにメタクリレート基（メタクリロイル基）を有する化合物も、上記化学式１で表される光硬化性モノマーの種類に含まれてもよい。また、反対に、メタクリレート基（メタクリロイル基）を有するものと表された化合物の場合、残りの部分は同一の構造を有するが、メタクリレート基（メタクリロイル基）の代わりにアクリレート基（アクリロイル基）を有する化合物も、上記化学式１で表される光硬化性モノマーの種類に含まれ得ることを理解できるはずである。そればかりか、上記化学式１で表される化合物は、構造異性体の関係にある（メタ）アクリレート基を含む化合物も全て含む。例えば、化学式１で表されるモノマーの一例として、２−フェニルエチル（メタ）アクリレートのみが言及されているとしても、３−フェニルエチル（メタ）アクリレート、４−フェニル（メタ）アクリレートなども、全て本発明に係る組成物が含む上記化学式１で表されるモノマーの例として含まれてもよい。
【００７９】
本発明の一実施形態に係る組成物において、上記化学式１で表される芳香族基含有モノマーの含有量は、光硬化性モノマーと開始剤との総質量を基準として、５０質量％以上であってもよい。例えば、上記化学式１で表される芳香族基含有モノマーの含有量は、５１質量％以上、例えば、５２質量％以上、例えば、５５質量％以上、例えば、６０質量％以上、例えば、６２質量％以上、例えば、６３質量％以上、例えば、６５質量％以上、例えば、６８質量％以上、例えば、７０質量％以上、例えば、７２質量％以上、例えば、７５質量％以上、例えば、７７質量％以上、例えば、８０質量％以上、例えば、８５質量％以上であってもよく、これらに制限されない。
【００８０】
化学式１で表される芳香族基含有モノマーを上記の含有量の範囲で含むことによって、本発明の一実施形態に係る組成物は、所望する屈折率、粘度、光硬化率、光透過率などを有することができ、これから製造された有機膜は、プラズマエッチング率が顕著に低くなり得、モジュラスが顕著に低くてフレキシブル有機発光表示装置の有機障壁層として用いられてもよく、同時に高い輝度値を示すことが期待される。
【００８１】
（Ｂ）炭素数８〜２０のアルキレン基を含有するジ（メタ）アクリレート
本発明の一実施形態に係る組成物は、非芳香族基含有光硬化性モノマーとして、炭素数８〜２０のアルキレン基を含有するジ（メタ）アクリレートを含むことができる。
【００８２】
炭素数８〜２０のアルキレン基を含有するジ（メタ）アクリレートは、封止用組成物に含まれて有機膜の硬化時に架橋率を高めることによって有機障壁層のプラズマエッチング率を低くし、これを含む有機発光表示装置などの信頼性を高めることができる。炭素数が２０を超えるアルキレン基を含有するジ（メタ）アクリレートが本発明の組成物に含まれる場合、組成物の拡散性が良くないか、または組成物のモジュラスが高くて柔軟性が低くなる場合がある。
【００８３】
炭素数８〜２０のアルキレン基を含有するジ（メタ）アクリレートは、シリコンを含まない非シリコン系ジ（メタ）アクリレートであってもよい。
【００８４】
炭素数８〜２０のアルキレン基を含有するジ（メタ）アクリレートは、２つの（メタ）アクリレート基（（メタ）アクリロイル基）の間に、非置換の炭素数８〜２０のアルキレン基を有するジ（メタ）アクリレートを含むことができる。この場合、アルキレン基の炭素数は、２つの（メタ）アクリレート基（（メタ）アクリロイル基）の炭素を除いたアルキレン基自体にある炭素数のみを意味する。
【００８５】
一実施形態において、炭素数８〜２０のアルキレン基を含有するジ（メタ）アクリレートは、下記化学式３で表され得る。
【００８６】
【化１４】
2020198304.tif 000018
【００８７】
前記化学式３中、
Ｒ３は、炭素数８〜２０のアルキレン基であり、
Ｒ４およびＲ５は、それぞれ独立して、水素原子またはメチル基である。
【００８８】
例えば、上記化学式３中のＲ３は、炭素数８〜１５のアルキレン基、例えば、炭素数８〜１３のアルキレン基であってもよい。
【００８９】
炭素数８〜２０のアルキレン基を含有するジ（メタ）アクリレートの例としては、オクタンジオールジ（メタ）アクリレート、ノナンジオールジ（メタ）アクリレート、デカンジオールジ（メタ）アクリレート、ウンデカンジオールジ（メタ）アクリレート、ドデカンジオールジ（メタ）アクリレート、トリデカンジオールジ（メタ）アクリレート、テトラデカンジオールジ（メタ）アクリレート、ペンタデカンジオールジ（メタ）アクリレートなどが挙げられるが、これらに制限されない。
【００９０】
本発明の一実施形態に係る組成物において、炭素数８〜２０のアルキレン基を含有するジ（メタ）アクリレートは、非芳香族基含有モノマーとして、組成物中の光硬化性モノマーと開始剤との総質量を基準として、４２質量％以下、例えば、４０質量％以下、例えば、３８質量％以下、例えば、３５質量％以下、例えば、３２質量％以下、例えば、３０質量％以下、例えば、２８質量％以下、例えば、２５質量％以下、例えば、２２質量％以下、例えば、２０質量％以下で含まれてもよく、例えば、１０質量％以上、例えば、１２質量％以上、例えば、１５質量％以上含まれてもよく、これらに制限されない。
【００９１】
炭素数８〜２０のアルキレン基を含有するジ（メタ）アクリレートを上記の含有量の範囲で含むことによって、本発明の一実施形態に係る封止用組成物は、プラズマエッチング率が低い有機障壁層を実現することができ、硬化後にモジュラスが低くてフレキシブル表示装置に好適に用いられ、有機発光素子封止用組成物の拡散性がより良くなり得る。
【００９２】
一実施形態において、炭素数８〜２０のアルキレン基を含有するジ（メタ）アクリレートは、光硬化性モノマーおよび開始剤の総質量を基準として、１５質量％〜４０質量％、例えば、２０質量％〜３５質量％の範囲で含まれてもよい。
【００９３】
炭素数８〜２０のアルキレン基を含有するジ（メタ）アクリレートは、組成物中で、非芳香族基含有光硬化性モノマーとして、単独で含まれてもよく、または下記で説明する炭素数１〜７のアルキレン基を含有するジ（メタ）アクリレートと共に含まれてもよい。
【００９４】
（Ｃ）炭素数１〜７のアルキレン基を含有するジ（メタ）アクリレート
本発明の一実施形態に係る組成物は、非芳香族基含有光硬化性モノマーとして、炭素数１〜７のアルキレン基を含有するジ（メタ）アクリレートを含むことができる。
【００９５】
炭素数１〜７のアルキレン基を含有するジ（メタ）アクリレートは、上記炭素数８〜２０のアルキレン基を含有するジ（メタ）アクリレートと同様に、封止用組成物に含まれて有機障壁層のプラズマエッチング率を低くし、これを含む有機発光表示装置などの信頼性を高めることができる。
【００９６】
炭素数１〜７のアルキレン基を含有するジ（メタ）アクリレートは、シリコンを含まない非シリコン系ジ（メタ）アクリレートであってもよい。
【００９７】
炭素数１〜７のアルキレン基を含有するジ（メタ）アクリレートは、２つの（メタ）アクリレート基（（メタ）アクリロイル基）の間に非置換の炭素数１〜７のアルキレン基を有するジ（メタ）アクリレートを含むことができる。この際、アルキレン基の炭素数は、２つの（メタ）アクリレート基（（メタ）アクリロイル基）の炭素を除いたアルキレン基自体にある炭素数のみを意味する。
【００９８】
一実施形態において、炭素数１〜７のアルキレン基を含有するジ（メタ）アクリレートは、下記化学式４で表され得る。
【００９９】
【化１５】
2020198304.tif 000019
【０１００】
前記化学式４中、
Ｒ６は、炭素数１〜７のアルキレン基であり、
Ｒ７およびＲ８は、それぞれ独立して、水素原子またはメチル基である。
【０１０１】
上記化学式４中のＲ６は、炭素数１〜７のアルキレン基であり、例えば、炭素数３〜７のアルキレン基であってもよい。
【０１０２】
上記炭素数１〜７のアルキレン基を含有するジ（メタ）アクリレートの例としては、メタンジオールジ（メタ）アクリレート、エタンジオールジ（メタ）アクリレート、プロパンジオールジ（メタ）アクリレート、ブタンジオールジ（メタ）アクリレート、ペンタンジオールジ（メタ）アクリレート、ヘキサンジオールジ（メタ）アクリレート、ヘプタンジオールジ（メタ）アクリレートなどが挙げられるが、これらに制限されない。
【０１０３】
上記炭素数１〜７のアルキレン基を含有するジ（メタ）アクリレートも、非芳香族基含有モノマーとして、上記炭素数８〜２０のアルキレン基を含有するジ（メタ）アクリレートと同様に、単独で含まれる場合、本発明の一実施形態に係る組成物中において、光硬化性モノマーと開始剤との総質量を基準として、４２質量％以下、例えば、４０質量％以下、例えば、３８質量％以下、例えば、３５質量％以下、例えば、３２質量％以下、例えば、３０質量％以下、例えば、２８質量％以下、例えば、２５質量％以下、例えば、２２質量％以下、例えば、２０質量％以下で含まれてもよく、例えば、１０質量％以上、例えば、１２質量％以上、例えば、１５質量％以上で含まれてもよく、これらに制限されない。
【０１０４】
炭素数１〜７のアルキレン基を含有するジ（メタ）アクリレートを上記の含有量の範囲で含むことによって、本発明の一実施形態に係る封止用組成物は、プラズマエッチング率が低い有機障壁層を実現することができ、硬化後にモジュラスが低くてフレキシブル表示装置に好適に用いられ、有機発光素子封止用組成物の拡散性がより良くなり得る。一実施形態において、上記炭素数１〜７のアルキレン基を含有するジ（メタ）アクリレートは、光硬化性モノマーおよび開始剤の総質量を基準として、１５質量％〜４０質量％、例えば、２０質量％〜３５質量％の範囲で含まれてもよい。
【０１０５】
前述のように、本発明の一実施形態に係る組成物に含まれる非芳香族基含有モノマーとしては、上記の炭素数８〜２０のアルキレン基を含有するジ（メタ）アクリレート、および／または炭素数１〜７のアルキレン基を含有するジ（メタ）アクリレート基が挙げられる。この際、これら２つの成分は、それぞれ単独で存在する場合、および２つの成分が混合して存在する場合の全てにおいて、非芳香族基含有モノマーの全体含有量が、本発明の組成物中の光硬化性モノマーと開始剤との総質量を基準として、４２質量％以下である範囲内で含まれることを前提として、任意の含有量で含まれてもよい。つまり、上記２つの成分のいずれか１つの成分のみが存在する場合、前記のように、この１つの成分は光硬化性モノマーと開始剤との総質量を基準として４２質量％以下の含有量で含まれてもよく、前記２つの成分が共に存在する場合、この２つの成分の合計が、光硬化性モノマーと開始剤との総質量を基準として４２質量％以下の含有量で含まれればよい。この際、上記２つの成分の間の混合比率は特に限定されない。つまり、上記２つの成分が共に含まれる場合、これらの質量比は、１：９９〜９９：１の範囲内で任意の比率で混合して含まれてもよい。
【０１０６】
炭素数１〜７のアルキレン基を含有するジ（メタ）アクリレートおよび炭素数８〜２０のアルキレン基を含有するジ（メタ）アクリレートにおいて、ジアクリレートを有すると表された化合物とジメタクリレートを有すると表された化合物は、他の部分の構造が同一な場合、全て本願発明の上記化合物の範囲に属することができる。また、これらの構造異性体の全ては、本願発明の前記化合物の範囲に属することができる。
【０１０７】
（Ｄ）炭素数８〜２０のアルキル基を含有するモノ（メタ）アクリレート
一方、一実施形態に係る封止用組成物は、前述した炭素数８〜２０のアルキレン基を含有するジ（メタ）アクリレートおよび／または炭素数１〜７のアルキレン基を含有するジ（メタ）アクリレートに加えて、非芳香族基含有光硬化性モノマーとして、炭素数８〜２０のアルキル基を含有するモノ（メタ）アクリレートをさらに含むことができる。
【０１０８】
炭素数８〜２０のアルキル基を含有するモノ（メタ）アクリレートを本発明の一実施形態に係る封止用組成物がさらに含むことによって、封止用組成物の光硬化率をより増加させることができる。また、炭素数８〜２０のアルキル基を含有するモノ（メタ）アクリレートは、有機障壁層の光透過率を高めると同時に、プラズマエッチング率も低くすることができる。
【０１０９】
炭素数８〜２０のアルキル基を含有するモノ（メタ）アクリレートは、シリコンを含まない非シリコン系モノ（メタ）アクリレートであってもよい。
【０１１０】
炭素数８〜２０のアルキル基を含有するモノ（メタ）アクリレートは、例えば、炭素数８〜１６のアルキル基、より好ましくは炭素数８〜１２のアルキル基を含有するモノ（メタ）アクリレートであってもよい。
【０１１１】
炭素数８〜２０のアルキル基を含有するモノ（メタ）アクリレートの例としては、デシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、およびヘキサデシル（メタ）アクリレートからなる群より選択される少なくとも１種が挙げられるが、これらに制限されない。
【０１１２】
炭素数８〜２０のアルキル基を含有するモノ（メタ）アクリレートは、本発明の一実施形態に係る組成物において、光硬化性モノマーと開始剤との総質量を基準として、２０質量％以下、例えば、１７質量％以下、例えば、１５質量％以下、例えば、１２質量％以下、例えば、１０質量％以下の含有量で含まれてもよく、例えば、１質量％以上、例えば、５質量％以上の含有量で含まれてもよく、これらに制限されない。
【０１１３】
（Ｅ）開始剤
開始剤は、光硬化性反応を行うことができる通常の光重合開始剤を制限なしに含むことができる。例えば、光重合開始剤は、トリアジン系、アセトフェノン系、ベンゾフェノン系、チオキサントン系、ベンゾイン系、リン系、オキシム系、またはこれらの混合物を含むことができる。開始剤は、単独でもまたは２種以上混合して含まれてもよい。
【０１１４】
リン系としては、ジフェニル（２，４，６−トリメチルベンゾイル）ホスフィンオキシド、ベンジル（ジフェニル）ホスフィンオキシド、またはこれらの混合物であり得る。例えば、リン系開始剤を用いる場合、本発明の組成物において、長波長の紫外線でより良い開始性能を示すことができる。
【０１１５】
本発明の一実施形態に係る封止用組成物において、開始剤の含有量は、光硬化性モノマーと開始剤との総質量を基準として、１０質量％未満であってもよい。例えば、開始剤は、８質量％以下、例えば、７質量％以下、例えば、５質量％以下の含有量で含まれてもよく、例えば、０．５室量％以上、例えば、１質量％以上、例えば、２質量％以上、例えば、３質量％以上の含有量で含まれてもよく、これらに制限されない。開始剤を上記の含有量の範囲で含むことによって、露光時に光重合が十分に起こり得、光重合後に残った未反応開始剤により透過率が低下することを防止することができる。
【０１１６】
本発明の一実施形態に係る有機発光素子封止用組成物は、上記（Ａ）〜（Ｃ）および（Ｅ）の成分を全て混合して製造することができ、本発明の一実施形態において、上記（Ｄ）の成分をさらに含んで混合することによって製造することができる。例えば、有機発光素子封止用組成物は、溶剤を含まない無溶剤タイプで形成することができる。
【０１１７】
有機発光素子封止用組成物は、光硬化型組成物として、紫外線の波長で、好ましくは１０〜５００ｍＷ／ｃｍ２の照度で、１秒〜５０秒間照射されて硬化されてもよい。
【０１１８】
本発明の一実施形態に係る有機発光素子封止用組成物は、後述する実施例から分かるように、屈折率が１．５０以上、例えば、１．５０以上１．７０以下、例えば、１．５２以上１．６５以下、例えば、１．５２以上１．６０以下であり、上記範囲の屈折率を有する場合、有機発光表示装置で無機膜上に形成されても正面および／または側面で輝度値を高めることができる有機膜を実現することができる。特に、本発明の封止用組成物を有機膜と無機膜とが交互に積層されるハイブリッド（ｈｙｂｒｉｄ）保護層を形成するために用いる場合、無機膜を通過した光が有機膜を通過しても輝度が低くなる現象を防止することができる。
【０１１９】
また、本発明の有機発光素子封止用組成物は、後述する実施例から分かるように、粘度が１０ｃｐｓ（ｃｅｎｔｉ  ｐｏｉｓｅ）（１０ｍＰａ・ｓ）以上、例えば、１２ｃｐｓ（１２ｍＰａ・ｓ）〜３０ｃｐｓ（３０ｍＰａ・ｓ）、例えば、１３ｃｐｓ（１３ｍＰａ・ｓ）〜２５ｃｐｓ（２５ｍＰａ・ｓ）、例えば、１３ｃｐｓ（１３ｍＰａ・ｓ）〜２０ｃｐｓ（２０ｍＰａ・ｓ）となることによって、インクジェットプリンティングで使用する場合、有機膜を均一な厚さに形成することができると共に、粘度が過度に低くて有機膜が広がる現象を防止して、加工性を改善することができる。
【０１２０】
通常、封止用組成物の屈折率を高めようとする場合、高屈折率のモノマーまたは高屈折率の粒子を用いる。しかし、このような場合、封止用組成物の屈折率は高まるが、粘度が高くなってインクジェットプリンティングで有機膜を形成する際、問題が発生することがある。しかし、本発明の一実施形態に係る組成物は、粒子を含まず前述した屈折率と粘度の範囲とを同時に満足することができる。
【０１２１】
本発明の有機発光素子封止用組成物は、前述した屈折率および粘度と共に、プラズマエッチング率も低減して耐プラズマ性を高めることによって、有機膜と無機膜との形成を容易にし、プラズマによる有機発光素子の損傷を最小限にすることができる。無機膜は、プラズマによる蒸着で形成されてもよいが、この過程で有機膜がプラズマによりエッチングされる場合、有機発光素子が外部の水分および／または酸素により損傷されることがある。
【０１２２】
本発明の一実施形態に係る封止用組成物は、後述する実施例から分かるように、プラズマエッチング率が７％以下、例えば、６．８％以下、例えば、６．７％以下、例えば、６．５％以下、例えば、６．２％以下、例えば、６．０％以下であり得る。プラズマエッチング率が上記範囲である場合、薄膜の厚さで無機膜に蒸着する際、有機発光素子の損傷を最小限にすることができる。
【０１２３】
また、本発明の組成物は、光硬化率が８５％以上、例えば、８８％以上、例えば、８９％以上、９０％以上、例えば、９０％〜９９％、具体的には９１％〜９７％であり得る。上記範囲であれば、有機膜の硬化度が高くて外部の水分および／または酸素の浸透を防止して有機発光素子の損傷を防止し、信頼性を高めることができる。また、硬化後に硬化収縮応力が低くて移動が発生しない層を実現して、素子の封止用途として用いることができる。
【０１２４】
また、本発明の有機発光素子組成物は、後述する実施例から分かるように、拡散性が１４０％〜１７０％であってもよい。この範囲であれば、組成物をインクジェットプリンティングにより印刷した時、組成物が固まることがなく、よく広がって加工性を高めることができ、表面が均一な有機障壁層を実現することができる。
【０１２５】
また、本発明の組成物は、シリコンウエハーに蒸着し、光硬化した後のプラズマに対する耐性、つまり、プラズマエッチング率が１０％未満に低くなり得る。このような範囲であれば、プラズマにより形成される無機障壁層と有機障壁層とが順に形成される有機発光素子封止構造で有機発光素子の信頼性が良くなり得る。
【０１２６】
本発明の組成物は、硬化後、２５±２℃でモジュラスが６．５ＧＰａ以下、好ましくは０．０１ＧＰａ〜６．５ＧＰａであり得る。このような範囲であれば、フレキシブル有機発光表示装置に用いることができる。
【０１２７】
本発明の組成物は、硬化後の光透過率が９５％以上、例えば、９５％〜９９％になることができ、このような範囲で有機発光素子を封止した時、視認性を高めることができる。なお、光透過率は、可視光線領域、例えば波長５５０ｎｍの光で測定した値である。
【０１２８】
有機発光素子封止用組成物は、有機発光素子を封止することに用いられてもよい。具体的には、無機障壁層と有機障壁層とが順に形成される封止構造で障壁スタックを形成することができる。特に、有機発光素子封止用組成物は、フレキシブル（ｆｌｅｘｉｂｌｅ）有機発光表示装置に用いられてもよい。
【０１２９】
有機発光素子封止用組成物は、装置用部材、特にディスプレイ装置用部材として周辺環境の気体または液体、例えば大気中の酸素および／または水分および／または水蒸気と、電子製品として加工時に使用された化学物質の透過により分解されたり不良になったりする装置用部材の封止用途としても用いられてもよい。例えば、装置用部材は、照明装置、金属センサーパッド、マイクロディスクレーザ、電気変色装置、光変色装置、マイクロ電子機械システム、太陽電池、集積回路、電荷結合装置、発光重合体、発光ダイオードなどが挙げられるが、これらに制限されない。
【０１３０】
本発明の有機発光表示装置は、本発明の有機発光素子封止用組成物で形成された有機障壁層を含むことができる。具体的に、有機発光表示装置は、有機発光素子、および有機発光素子上に形成され、無機障壁層と有機障壁層とを含む障壁スタックを含み、有機障壁層は、本発明の有機発光素子封止用組成物から形成されてもよい。すなわち、有機障壁層は、本発明の有機発光素子封止用組成物の硬化物を含むことが好ましい。その結果、有機発光表示装置の信頼性が良くなり得る。
【０１３１】
以下、図１を参照して、本発明の一実施形態に係る有機発光表示装置を説明する。図１は、本発明の一実施形態に係る有機発光表示装置の断面図である。
【０１３２】
図１を参照すれば、本発明の一実施形態に係る有機発光表示装置１００は、基板１０、基板１０上に形成された有機発光素子２０、および有機発光素子２０上に形成され、無機障壁層３１と有機障壁層３２とを含む障壁スタック３０を含み、無機障壁層３１は、有機発光素子２０と接触する状態になっており、有機障壁層３２は、本発明の有機発光素子封止用組成物から形成されてもよい。
【０１３３】
基板１０は、有機発光素子が形成され得る基板であれば特に制限されない。例えば、透明ガラス、プラスチックシート、シリコン、または金属基板などの物質から形成される。
【０１３４】
有機発光素子２０は、有機発光表示装置で通常使用されるものであって、図１には示されていないが、第１電極、第２電極、および第１電極と第２電極との間に形成された有機発光層を含み、有機発光層は、ホール注入層、ホール輸送層、発光層、電子輸送層、電子注入層等が順に積層されたものであってもよいが、これに制限されない。
【０１３５】
障壁スタック３０は、有機障壁層と無機障壁層とを含み、有機障壁層と無機障壁層とは、それぞれ層を構成する成分が互いに異なり、それぞれ有機発光素子封止機能を実現することができる。
【０１３６】
無機障壁層は、有機障壁層と成分が異なることによって、有機障壁層の効果を補完することができる。無機障壁層は、光透過性に優れ、水分および／または酸素遮断性に優れた無機材料で形成されてもよい。例えば、無機障壁層は、金属、非金属、金属間化合物もしくは合金、非金属間化合物もしくはその混合物、金属もしくは非金属の酸化物、金属もしくは非金属のフッ化物、金属もしくは非金属の窒化物、金属もしくは非金属の炭化物、金属もしくは非金属の酸窒化物、金属もしくは非金属のホウ化物、金属もしくは非金属の酸ホウ化物、金属もしくは非金属のシリサイド、またはこれらの混合物になることができる。金属または非金属の例としては、シリコン（Ｓｉ）、アルミニウム（Ａｌ）、セレニウム（Ｓｅ）、亜鉛（Ｚｎ）、アンチモン（Ｓｂ）、インジウム（Ｉｎ）、ゲルマニウム（Ｇｅ）、スズ（Ｓｎ）、ビスマス（Ｂｉ）、遷移金属、ランタノイド金属などが挙げられるが、これらに制限されない。より具体的には、無機障壁層は、シリコン酸化物（ＳｉＯｘ）、シリコン窒化物（ＳｉＮｘ）、シリコン酸素窒化物（ＳｉＯｘＮｙ）、ＺｎＳｅ、ＺｎＯ、Ｓｂ２Ｏ３、Ａｌ２Ｏ３などを含むＡｌＯｘ、Ｉｎ２Ｏ３、ＳｎＯ２などが挙げられる。
【０１３７】
無機障壁層は、プラズマ工程、真空工程、例えばスパッタリング、化学気相蒸着、プラズマ化学気相蒸着、蒸発、昇華、電子サイクロトロン共鳴−プラズマ蒸気蒸着、およびこれらの組み合わせで形成されてもよい。
【０１３８】
有機障壁層は、無機障壁層と交互に積層される場合、無機障壁層の平滑化特性を確保し、無機障壁層の欠陥がまた他の無機障壁層に伝播することを防止することができる。
【０１３９】
有機障壁層は、本発明の有機発光素子封止用組成物のコーティング、蒸着、硬化などの組み合わせにより形成されてもよい。例えば、有機発光素子封止用組成物を１μｍ〜５０μｍの厚さにコーティングし、１０〜５００ｍＷ／ｃｍ２の照度で１秒〜５０秒間、紫外線を照射して硬化させることができる。
【０１４０】
障壁スタックは、有機障壁層と無機障壁層とを含むが、有機障壁層および無機障壁層の合計層数は制限されない。有機障壁層および無機障壁層の合計層数は、酸素および／または水分および／または水蒸気および／または化学物質に対する透過抵抗性の水準により変更することができる。例えば、有機障壁層および無機障壁層の合計層数は、１０層以下、例えば２〜７層であってもよく、具体的には、無機障壁層／有機障壁層／無機障壁層／有機障壁層／無機障壁層／有機障壁層／無機障壁層の順に７層で形成されてもよい。
【０１４１】
障壁スタックにおいて、有機障壁層と無機障壁層とは交互に積層されてもよい。これは、前述した組成物が有する物性により生成された有機障壁層に対する効果のためである。これによって、有機障壁層と無機障壁層とは、装置に対する封止効果を補完または強化することができる。
【０１４２】
以下、図２を参照して、本発明の他の実施形態の有機発光表示装置を説明する。図２は、本発明の他の実施形態の有機発光表示装置の断面図である。
【０１４３】
図２を参照すれば、本発明の他の実施形態の有機発光表示装置２００は、基板１０、基板１０上に形成された有機発光素子２０、および有機発光素子２０上に形成され、無機障壁層３１と有機障壁層３２とを含む障壁スタック３０を含み、無機障壁層３１は、有機発光素子２０が収容された内部空間４０を封止し、有機障壁層３２は、本発明の有機発光素子封止用組成物で形成されてもよい。無機障壁層が有機発光素子と接触しない点を除いては、本発明の一実施形態の有機発光表示装置と実質的に同一である。
【実施例】
【０１４４】
以下、実施例および比較例を通じて本発明を詳細に説明する。このような実施例は、本発明を説明するための例示に過ぎず、本発明の範囲がこれらに制限されるのではなく、本発明の範囲は、本明細書に添付された特許請求の範囲のみにより決められる。
【０１４５】
後述する実施例および比較例で用いた光硬化性モノマーおよび開始剤は次のとおりである。
【０１４６】
（Ａ）炭素数８〜２０のアルキレン基を含有するジ（メタ）アクリレート：ドデカンジオールジメタクリレート（ＤＤＣＤＭＡ）（Ｓａｒｔｏｍｅｒ社製）
（Ｂ）炭素数８〜２０のアルキル基を含有するモノ（メタ）アクリレート：ラウリルアクリレート（ＬＡ）（Ｓａｒｔｏｍｅｒ社製）
（Ｃ）炭素数１〜７のアルキレン基を含有するジ（メタ）アクリレート：ヘキサンジオールジアクリレート（ＨＤＤＡ）（Ｓａｒｔｏｍｅｒ社製）
（Ｄ）トリメチロールプロパントリアクリレート（ＴＭＰＴＡ）（Ａｌｄｒｉｃｈ社製）
（Ｅ）化学式１で表される芳香族基含有光硬化性モノマー
（Ｅ−１）２−Ｐｈｅｎｙｌｐｈｅｎｏｘｙｅｔｈｙｌ  ａｃｒｙｌａｔｅ（Ｈｉｔａｃｈｉ  Ｃｈｅｍｉｃａｌ社製）
（Ｅ−２）下記化学式１−１３で表される２−（Ｐｈｅｎｙｌｔｈｉｏ）ｅｔｈｙｌ  ａｃｒｙｌａｔｅ（ｃｈｅｍｉｅｌｉｖａ社製）
【０１４７】
【化１６】
2020198304.tif 000020
【０１４８】
（Ｅ−３）下記化学式１−９で表される２−ｐｈｅｎｙｌ−２−（ｐｈｅｎｙｌｔｈｉｏ）ｅｔｈｙｌ  ａｃｒｙｌａｔｅ（ｃｈｅｍｉｅｌｉｖａ社製）
【０１４９】
【化１７】
2020198304.tif 000021
【０１５０】
（Ｅ−４）下記化学式１−３で表される２−Ｐｒｏｐｅｎｏｉｃ  ａｃｉｄ、２−（ｔｒｉｐｈｅｎｙｌｍｅｔｈｏｘｙ）ｅｔｈｙｌ  ｅｓｔｅｒ（ＳＤＩ社製）
【０１５１】
【化１８】
2020198304.tif 000022
【０１５２】
（Ｅ−５）下記化学式１−６で表される３−Ｐｈｅｎｏｘｙｂｅｎｚｙｌ  ａｃｒｙｌａｔｅ（ｃｈｅｍｉｅｌｉｖａ社製）
【０１５３】
【化１９】
2020198304.tif 000023
【０１５４】
（Ｅ−６）下記化学式１−１４で表される２−Ｐｈｅｎｏｘｙｅｔｈｙｌ  ｍｅｔｈａｃｒｙｌａｔｅ（Ａｌｄｒｉｃｈ社製）
【０１５５】
【化２０】
2020198304.tif 000024
【０１５６】
（Ｅ−７）下記化学式１−１２で表される２−Ｎａｐｈｔｈａｌｅｎｙｌｔｈｉｏｅｔｈｙｌ  ａｃｒｙｌａｔｅ（ｃｈｅｍｉｅｌｉｖａ社製）
【０１５７】
【化２１】
2020198304.tif 000025
【０１５８】
（Ｅ−８）下記化学式１−１７で表される２−（１−Ｎａｐｈｔｈｏｘｙ）ｅｔｈｙｌ  ｍｅｔｈａｃｒｙｌａｔｅ（ｃｈｅｍｉｅｌｉｖａ社製）
【０１５９】
【化２２】
2020198304.tif 000026
【０１６０】
（Ｆ）開始剤：リン系開始剤（Ｄａｒｏｃｕｒｅ（登録商標）  ＴＰＯ、ＢＡＳＦ社製）
実施例１：有機発光素子封止用組成物の製造
上記の（Ｂ）ラウリルアクリレート（ＬＡ）（Ｓａｒｔｏｍｅｒ社製）１０ｇ、（Ｃ）ヘキサンジオールジアクリレート（ＨＤＤＡ）（Ｓａｒｔｏｍｅｒ社製）１７ｇ、（Ｅ−８）２−（１−Ｎａｐｈｔｈｏｘｙ）ｅｔｈｙｌ  ｍｅｔｈａｃｒｙｌａｔｅ（ｃｈｅｍｉｅｌｉｖａ社製）７０ｇ、および（Ｆ）Ｄａｒｏｃｕｒｅ（登録商標）  ＴＰＯ  ３ｇを１２５ｍＬの褐色ポリプロピレン瓶に入れて、シェーカーを利用して３時間室温で混合して、封止用組成物を製造した。
【０１６１】
実施例２〜実施例８、および比較例１〜比較例３：有機発光素子封止用組成物の製造
下記表１に記載したような成分および含有量で組成物を製造したことを除いては、実施例１と同様の方法で、実施例２〜実施例８、および比較例１〜比較例３による封止用組成物をそれぞれ製造した。
【０１６２】
評価１：封止用組成物の物性評価
実施例１〜実施例８、および比較例１〜比較例３で製造された封止用組成物の粘度、屈折率、および拡散性を、それぞれ下記に記載した方法で測定し、その結果を下記表１に共に記載した。
【０１６３】
（１）粘度（単位：ｃｅｎｔｉ  ｐｏｉｓｅ（ｃｐｓ）（ｍＰａ・ｓ））：封止用組成物に対して、２５℃で粘度計Ｂｒｏｏｋｆｉｅｌｄ  ＤＶ−ＩＩＩ＋Ｒｈｅｏｍｅｔｅｒ（Ｂｒｏｏｋｆｉｅｌｄ社製）でスピンドル番号（Ｎｏ．ｓｐｉｎｄｌｅ）４０、およびＲＰＭ  １０で測定した。
【０１６４】
（２）屈折率：封止用組成物に対して、２５℃で、アッベ屈折計（Ａｂｂｅ  ｒｅｆｒａｃｔｏｍｅｔｅｒ）Ａｂｂｅ５で測定した。
【０１６５】
（３）拡散性（％）：封止用組成物を１３ピコリットルの量でインクジェットプリンタ（ＯＭＮＩＪＥＴ  ３００、Ｕｎｉｊｅｔ社製）を用いて基板に滴下し、３０秒経過した後の滴下物１滴の最大粒径（単位：μｍ）を３回測定して平均値（Ｓ１）を算出した。滴下速度は、２．５〜３．５ｍｅｔｅｒ／ｓｅｃｏｎｄである。また、封止用組成物を１３ピコリットルの量でインクジェットプリンタ（ＯＭＮＩＪＥＴ  ３００、Ｕｎｉｊｅｔ社製）を用いて基板に滴下し、３００秒経過した後の滴下物１滴の最大粒径（単位：μｍ）を３回測定して平均値（Ｓ２）を算出し、下記式１により拡散性を評価した。
【０１６６】
【数３】
2020198304.tif 000027
【０１６７】
評価２：有機障壁層の製造および物性評価
実施例１〜実施例８、および比較例１〜比較例３で製造した封止用組成物を、シリコンウエハー上にスピンコーティングして有機膜を製造し、この有機膜を有機発光素子が形成されたパネルに取り付けて、下記に記載した方法で相対輝度を測定した。
【０１６８】
また、実施例１〜実施例８、および比較例１〜比較例３で製造した封止用組成物を、シリコンウエハー上に所定の厚さに塗布および光硬化して有機障壁層を形成した後、下記に記載した方法でプラズマエッチング率を測定した。測定したプラズマエッチング率、および相対輝度は下記表１に共に記載した。
【０１６９】
（１）相対輝度（％）：有機発光素子が形成されたパネルに製造した有機膜を取り付けた後、パネルの正面を０°とし、ＥＺｃｏｎｔｒａｓｔ（Ｅｌｄｉｍ社製）を利用して、０°で輝度（ｌｕｍｉｎａｎｃｅ）値を得たる。この際、比較例１の輝度値をＣ、実施例または比較例で測定した輝度値をＤとし、相対輝度（％）はＤ／Ｃ×１００と計算した。相対輝度が高いほど輝度が高いことを意味する。相対輝度が１０５％以上である時、輝度が高いとみることができる。
【０１７０】
（２）プラズマエッチング率（％）：形成された有機障壁層の初期高さ（Ｔ１、単位：μｍ）を測定し、ここにＩＣＰ−ＣＶＤ（ＢＭＲ  Ｔｅｃｈｎｏｌｏｇｙ社製）を利用して、ＩＣＰ（ｉｎｄｕｃｔｉｖｅｌｙ  ｃｏｕｐｌｅｄ  ｐｌａｓｍａ）ｐｏｗｅｒ：２５００Ｗ、ＲＦ（ｒａｄｉｏ  ｆｒｅｑｕｅｎｃｙ）ｐｏｗｅｒ：３００Ｗ、ＤＣ  ｂｉａｓ：２００Ｖ、Ａｒ  ｆｌｏｗ：５０ｓｃｃｍ、エッチング時間（ｅｔｈｃｈｉｎｇ  ｔｉｍｅ）：１分、圧力：１０ｍｔｏｒｒの条件でプラズマ処理した後、有機障壁層の高さ（Ｔ２、単位：μｍ）を測定し、下記式２によりプラズマエッチング率を算出した。
【０１７１】
【数４】
2020198304.tif 000028
【０１７２】
【表１】
2020198304.tif 000029
【０１７３】
上記表１から明らかなように、本発明の一実施形態による光硬化性モノマーとして、化学式１で表される芳香族基含有ジ（メタ）アクリレートと、非芳香族基含有モノマーとして炭素数８〜２０のアルキレン基を含有するジ（メタ）アクリレートおよび／または炭素数１〜７のアルキレン基を含有するジ（メタ）アクリレートを含む実施例１〜実施例８による封止用組成物は、屈折率、相対輝度、粘度、プラズマエッチング率、および拡散性の全てのデータが、比較例１〜３による組成物よりも優れていることが分かる。
【０１７４】
具体的には、屈折率の場合、実施例１〜実施例８による組成物の屈折率は全て１．５０を超えることに対し、比較例１〜３による組成物の屈折率は全て１．５０未満である。
【０１７５】
相対輝度の場合、比較例１の輝度を１００％基準とする時、実施例１〜実施例８の場合、最も低い相対輝度が実施例１の１０６％であり、残りの実施例はより高い相対輝度を示す反面、比較例２と３は１００％または９８％であり、比較例１と同一の水準またはより低い相対輝度を示す。
【０１７６】
粘度は、実施例の中では、実施例７の粘度が最も低く１３．４ｃｐｓ（１３．４ｍＰａ・ｓ）を示し、実施例１の粘度が最も高く１７．４ｃｐｓ（１７．４ｍＰａ・ｓ）を示しており、実施例１〜実施例８の組成物の全てが適切な粘度範囲を維持することが分かる。一方、比較例１〜３の組成物は、最も高い粘度が比較例１の１２．９ｃｐｓ（１２．９ｍＰａ・ｓ）であり、比較例２および３は、粘度が１０ｃｐｓ（１０ｍＰａ・ｓ）未満と非常に低い。
【０１７７】
プラズマエッチング率においては、実施例１〜８は全て１０％未満、具体的には、７％未満の非常に低いプラズマエッチング率を示すのに対し、比較例１〜３は最も小さくても１５％以上であって、高いエッチング率を示す。
【０１７８】
最後に、組成物の拡散性は、実施例１〜実施例８による組成物が１５８％〜１６０％の範囲にあり、このような範囲は、有機膜形成のための加工性を良くし、インクジェット印刷時にノズルなどが詰まらないようにする範囲として適切な範囲である。一方、比較例１の拡散性は１３５％で、実施例に比べて非常に低く、これはインクジェット印刷時にノズルが詰まったり、液滴がよく分散しなかったりということがあり、均一な膜の形成が難しくなり得る。また、比較例２と比較例３の場合、拡散性が１９０％以上で、過度に高い。この場合、適切な厚さの有機膜で形成することが難しい。
【０１７９】
結論として、一実施形態に係る組成物は、光硬化性モノマーとして、化学式１で表される芳香族基含有ジ（メタ）アクリレートと、非芳香族基含有ジ（メタ）アクリレートである炭素数８〜２０のアルキレン基を含有するジ（メタ）アクリレートおよび／または炭素数１〜７のアルキレン基を含有するジ（メタ）アクリレートを共に含むことによって、屈折率と相対輝度が高く、適切な範囲の粘度を有し、低いプラズマエッチング率を有し、拡散性に優れた有機発光素子封止用組成物を実現できることが分かる。
【０１８０】
以上で本願発明の実施例を説明したが、これは単に本願発明を例示するものであり、これによって本願発明の範囲が制限されないことが分かるだろう。また、本願発明の単なる変形や変更は、当該分野の通常の知識を有する者により容易に実施可能であり、このような変形や変更は、全て本発明の領域に含まれるとみることができる。
【図１】
2020198304.tif 000039
【図２】
2020198304.tif 000040